СПОСОБ ИЗГОТОВЛЕНИЯ СФЕРИЧЕСКИХ ГРАНУЛ МОЛЕКУЛЯРНЫХ СИТ

1. Способ получения сферических гранул, имеющих состав, содержащий аморфные и кристаллические компоненты молекулярных сит, причем кристаллический компонент имеет трехмерный каркас и состав каркаса представлен эмпирической формулой:
где El, Al, Р и Si являются элементами каркаса представленными в виде тетраэдрических оксидных блоков, "w" является мольной долей Еl и ее величина составляет 0-0,5, "х" является мольной долей Al и ее величина составляет 0-0,5, "y" является мольной долей Р и ее величина составляет 0-0,5 и "z" является мольной долей Si и ее величина составляет 0-1, w+x+y+z=1 и "y" и "z" одновременно не являются нулем и количество аморфного компонента меняется от 0 до 100 мас.%, способ включает добавление к реакционной смеси, содержащей реакционноспособные источники El, Al, Р и Si в соответствии с формулой (1), при температуре от комнатной до 70°С и аутогенном давлении, дополнительного вещества(в) в соответствии с формулой (1); проведение добавления для достижения критической перенасыщеной концентрации элементов, формируя таким образом сферические гранулы, и продолжение дальнейшего добавления дополнительного вещества(в) для получения сферических гранул требуемого размера.
2. Способ по п.1, в котором реакционная смесь дополнительно содержит зародыши молекулярных сит, соответствующие El, Al, Р и Si элементам в реакционной смеси.
3. Способ по п.1 или 2, в котором сферические гранулы содержат 100 мас.% аморфного компонента и гранулы и реакционную смесь нагревают до 70-200°С в течение времени, достаточного для превращения, по меньшей мере, части аморфного компонента в кристаллический компонент молекулярных сит.
4. Способ по п.1, в котором средний размер сферических гранул составляет 10-800 мкм.
5. Способ получения сферических гранул молекулярных сит, включающих кристаллический компонент молекулярных сит, имеющий трехмерный каркас и состав каркаса представлен эмпирической формулой:
где El, Al, Р и Si являются элементами каркаса представленными в виде тетраэдрических оксидных блоков, "w" является мольной долей Еl и ее величина составляет 0-0,5, "x" является мольной долей Al и ее величина составляет 0-0,5, "y" является мольной долей Р и ее величина составляет 0-0,5 и "z" является мольной долей Si и ее величина составляет 0-1, w+x+y+z=1 и "y" и "z" одновременно не являются нулем, способ включает добавление при реакционных условиях, включающих температуру 70-200°С и аутогенное давление, к реакционной смеси, содержащей реакционноспособные источники El, Al, P и Si в соответствии с формулой (1) и зародыши сферических гранул, содержащие аморфный и кристаллический компоненты молекулярных сит состава по уравнению (1) и где аморфный компонент присутствует в количестве 0-100%; дополнительного вещества(в) в соответствии с формулой (1), для обеспечения элемента(ов) каркаса молекулярных сит; проведение добавления со скоростью для поддержания концентрации дополнительного вещества(в) между пределом насыщения и пределом критического перенасыщения и в течение времени, достаточного для роста сферических гранул до требуемого размера.
6. Сферические гранулы, имеющие состав, содержащий аморфный и кристаллический компоненты молекулярных сит, причем кристаллический компонент имеет трехмерный каркас и состав каркаса представлен эмпирической формулой:
где El, Al, P и Si являются элементами каркаса представленными в виде тетраэдрических оксидных блоков, "w" является мольной долей Еl и ее величина составляет 0-0,5, "x" является мольной долей Al и ее величина составляет 0-0,5, "y" является мольной долей Р и ее величина составляет 0-0,5 и "z" является мольной долей Si и ее величина составляет 0-1, w+x+y+z=1 и "y" и "z" одновременно не являются нулем, аморфный компонент представлен количеством 0-100 мас.% и средний размер сферических гранул составляет 10-800 мкм.
7. Гранулы по п.6, в которых "w" и "y" оба равны нулю.
8. Гранулы по п.6, дополнительно содержащие компонент оксида алюминия, распределенный по сферическим гранулам.
9. Гранулы по п.6, дополнительно содержащие слой молекулярных сит на сферических гранулах, причем молекулярное сито имеет тот же состав и структуру, что и компонент молекулярных сит в сферической грануле.
10. Способ конверсии углеводородов, включающий контактирование углеводородов с катализатором в условиях конверсии углеводородов для создания продуктов конверсии, причем катализатор включает сферические гранулы, имеющие состав, содержащий аморфный и кристаллический компоненты молекулярных сит, с трехмерным каркасом кристаллического компонента и состав каркаса представлен эмпирической формулой:
где El, Al, P и Si являются элементами каркаса представленных в виде тетраэдрических оксидных блоков, "w" является мольной долей Еl и ее величина составляет 0-0,5, "x" является мольной долей Al и ее величина составляет 0-0,5, "y" является мольной долей Р и ее величина составляет 0-0,5 и "z" является мольной долей Si и ее величина составляет 0-1, w+x+y+z=1 и "y" и "z" одновременно не являются нулем, и компонент молекулярных сит содержится в количестве 15-100 мас.%.